Эластичные материалы для эластичных контейнеров

1. Эластичный материал для эластичного контейнера, содержащий:
первый ламинат, содержащий первый газонепроницаемый слой, расположенный между первым и вторым герметизирующими слоями, при этом первый и второй герметизирующие слои образуют противоположные внешние слои первого ламината; и
второй ламинат, соединенный по меньшей мере с частью первого ламината посредством по меньшей мере одного спая, при этом второй ламинат содержит третий герметизирующий слой, образующий внешний слой второго ламината, и второй газонепроницаемый слой;
при этом:
указанный по меньшей мере один спай соединяет часть третьего герметизирующего слоя с по меньшей мере частью второго герметизирующего слоя,
указанный по меньшей мере один спай характеризуется прочностью соединения от приблизительно 20 Н/м до приблизительно 10000 Н/м,
указанные слои первого ламината характеризуются прочностью ламинации между всеми смежными слоями от приблизительно 2 Н/м до приблизительно 10000 Н/м, и
указанные слои второго ламината характеризуются прочностью ламинации между всеми смежными слоями от приблизительно 2 Н/м до приблизительно 10000 Н/м.
2. Эластичный материал по п. 1, отличающийся тем, что спай между вторым и третьим герметизирующими слоями характеризуется прочностью соединения от приблизительно 20 Н/м до приблизительно 10000 Н/м.
3. Эластичный материал по п. 1, отличающийся тем, что спай между вторым и третьим герметизирующими слоями характеризуется прочностью соединения от приблизительно 85 Н/м до приблизительно 3500 Н/м.
4. Эластичный материал по п. 1, отличающийся тем, что спай между вторым и третьим герметизирующими слоями характеризуется прочностью соединения от приблизительно 300 Н/м до приблизительно 1250 Н/м.
5. Эластичный материал по п. 1, отличающийся тем, что слои первого ламината характеризуются прочностью ламинации между всеми слоями от приблизительно 4 Н/м до приблизительно 9000 Н/м, при этом слои второго слоя характеризуются прочностью ламинации между всеми слоями от приблизительно 4 Н/м до приблизительно 9000 Н/м.
6. Эластичный материал по п. 1, отличающийся тем, что слои первого ламината характеризуются прочностью ламинации между всеми слоями от приблизительно 17 Н/м до приблизительно 3150 Н/м, при этом слои второго слоя характеризуются прочностью ламинации между всеми слоями от приблизительно 17 Н/м до приблизительно 3150 Н/м.
7. Эластичный материал по п. 1, отличающийся тем, что слои первого ламината характеризуются прочностью ламинации между всеми слоями от приблизительно 34 Н/м до приблизительно 2450 Н/м, при этом слои второго слоя характеризуются прочностью ламинации между всеми слоями от приблизительно 34 Н/м до приблизительно 2450 Н/м.
8. Эластичный материал по п. 1, отличающийся тем, что слои первого ламината характеризуются прочностью ламинации между всеми слоями от приблизительно 60 Н/м до приблизительно 1200 Н/м, при этом слои второго слоя характеризуются прочностью ламинации между всеми слоями от приблизительно 60 Н/м до приблизительно 1200 Н/м.
9. Эластичный материал по п. 1, отличающийся тем, что указанный эластичный материал характеризуется теплопроводностью от приблизительно 0,02 Вт/м·K до приблизительно 300 Вт/м·K, измеренной при 300 K, при этом каждый из первого, второго и третьего герметизирующих слоев характеризуется температурой плавления от приблизительно 65°C до приблизительно 350°C.
10. Эластичный материал по п. 1, отличающийся тем, что указанный эластичный материал характеризуется теплопроводностью от приблизительно 0,05 Вт/м·K до приблизительно 6 Вт/м·K, измеренной при 300 K, при этом каждый из первого, второго и третьего герметизирующих слоев характеризуется температурой плавления от приблизительно 100°C до приблизительно 260°C.
11. Эластичный материал по п. 1, отличающийся тем, что указанный эластичный материал характеризуется теплопроводностью от приблизительно 0,1 Вт/м·K до приблизительно 1 Вт/м·K, измеренной при 300 K, при этом каждый из первого, второго и третьего герметизирующих слоев характеризуется температурой плавления от приблизительно 110°C до приблизительно 200°C.
12. Эластичный материал по п. 1, отличающийся тем, что указанный эластичный материал характеризуется сопротивлением ползучести, составляющим от 0,0% до 70% ползучести при измерении через один месяц при приложенной нагрузке 5 МПа при температуре 23°C.
13. Эластичный материал по п. 1, отличающийся тем, что указанный эластичный материал характеризуется сопротивлением ползучести, составляющим от 0,0% до 20% ползучести при измерении через 1,5 года при приложенной нагрузке 5 МПа при температуре 23°C.
14. Эластичный материал по п. 1, отличающийся тем, что указанный эластичный материал характеризуется сопротивлением ползучести, составляющим от 0,0% до 8% ползучести при измерении через 2 года при приложенной нагрузке 5 МПа при температуре, поддерживаемой на уровне 23°C.
15. Эластичный материал по п. 1, отличающийся тем, что второй ламинат характеризуется конструкцией, отличающейся от конструкции первого ламината.
16. Эластичный материал по п. 1, отличающийся тем, что второй ламинат дополнительно содержит слой для печати, представляющий собой открытый слой второго ламината.
17. Эластичный материал по п. 1, отличающийся тем, что первый ламинат дополнительно содержит армирующий слой.
18. Эластичный материал по п. 1, отличающийся тем, что второй ламинат дополнительно содержит армирующий слой.
19. Эластичный материал по п. 1, отличающийся тем, что первый ламинат дополнительно содержит один или более скрепляющих слоев.
20. Эластичный материал по п. 1, отличающийся тем, что второй ламинат дополнительно содержит один или более скрепляющих слоев.